본 발명의 일실시예는 플라즈마 장치의 소형화가 가능하고, 낮은 입력 전압으로도 플라즈마 처리 성능이 확보될 수 있는 플라즈마 장치용 전극 및 이의 제조방법을 제공한다. 여기서, 플라즈마 장치용 전극은 시트 전극, 커버부 및 터미널을 포함한다. 커버부는 시트 전극을 전체적으로 밀착하여 감싸도록 마련되고, 시트 전극의 일부가 노출되도록 일면에 개방홀이 형성된다. 그리고 터미널은 시트 전극과 전기적으로 연결되고, 개방홀을 통해 외부로 연장되도록 구비되며, 시트 전극에 전원을 인가한다. 그리고, 커버부는 상면에 시트 전극이 인쇄되도록 형성되는 제1커버시트와, 제1커버시트에 대응되는 형상으로 형성되되, 개방홀이 관통 형성되고, 그 하면이 제1커버시트의 상면과 일체가 되도록 접합되어 시트 전극을 밀착하여 덮는 제2커버시트를 가지고, 시트 전극은 제1커버시트의 상면에 스크린 인쇄의 방법으로 형성된다.
주어진 문장을 읽고 간략하게 요약해주세요.

문장: 
[ 발명의 명칭 ]
플라즈마 장치용 전극 및 이의 제조방법ELECTRODE FOR PLASMA APPARATUS AND METHOD OF MANUFACTURING THE SAME
[ 기술분야 ]
본 발명은 플라즈마 장치용 전극 및 이의 제조방법에 관한 것으로, 더욱 상세하게는 플라즈마 장치의 소형화가 가능하고, 낮은 입력 전압으로도 플라즈마 처리 성능이 확보될 수 있는 플라즈마 장치용 전극 및 이의 제조방법에 관한 것이다.
[ 배경기술 ]
일반적으로, 피처리물인 기판의 표면 처리로는, 기판의 표면으로부터 유기 물질과 같은 오염물의 제거, 레지스트(resist)의 제거, 유기 필름의 접착, 표면 변형, 필름 형성의 향상, 금속 산화물의 환원, 또는 액정용 유리 기판의 세정 등이 있다. 그리고, 이러한 표면 처리를 위해서는 크게 화학 약품을 이용한 방법과 플라즈마를 이용하는 방법이 있는데, 이 중에서 화학 약품을 이용하는 방법은 화학 약품이 환경에 악영향을 미친다는 단점이 있다.플라즈마 처리장치에는 스퍼터 에칭, RIE(Reactive Ion Etching), 및 PECVD(Plasma Enhanced Chemical Vapor Deposition) 등이 포함된다. 플라즈마 처리장치는 반도체 웨이퍼, 평판디스플레이, 또는 스마트 폰 등의 사용자 단말기의 커버 글라스 등의 처리에 있어서 유용하게 사용되고 있다. 도 1은 종래의 플라즈마 장치를 나타낸 예시도이고, 도 2은 종래의 플라즈마 장치의 전극을 나타낸 예시도이다.도 1 및 도 2에서 보는 바와 같이, 종래의 플라즈마 장치는 서로 이격되어 마주보도록 설치된 제1전극(10) 및 제2전극(20)의 사이에서 전기장을 인가하고 가스 공급관(30)으로 공정 가스를 제공함으로써 챔버(40) 내부에 플라즈마(50)를 발생시킨다. 그리고, 발생되는 플라즈마(50)가 제2전극(20)에 형성되는 관통공(21)을 통해 기판(60)에 제공됨으로써 기판(60)의 표면 처리가 수행된다. 그리고, 제1전극(10)은 전극용 관(70), 절연부(80) 및 고정부(90)를 포함한다. 전극용 관(70)은 절연부(80)의 상면에 밀착되도록 구비되며, 보통 알루미늄 재질로 형성된다. 절연부(80)는 플라즈마 발생 시, 제1전극(10) 및 제2전극(20)에 아크 방전(Arc Discharge)이 발생하는 것을 방지한다. 절연부(80)는 보통 산화알루미늄(Al2O3)으로 이루어진다. 고정부(90)는 절연부(80)에 결합되어 전극용 관(70)이 절연부(80)에 밀착되도록 가압한다. 또한, 고정부(90)는 전원과 연결되어 전극용 관(70)에 전압이 인가되도록 한다. 전극용 관(70)은 전원이 인가되면 전기장을 발생시키는 전도체 재질로 형성되며, 전극용 관(70)은 내측에 냉각수가 순환되는 공간부(71)를 가지며, 냉각수 유입관(72)으로 유입되는 냉각수는 공간부(71)를 거치면서 전극용 관(70)을 냉각시키고 냉각수 배출관(73)으로 배출된다.한편, 종래의 플라즈마 장치에서는 전극용 관(70)이 밀착되는 절연부(80)의 지지부(81)가 고정부(90)에서 제공하는 가압력에 의한 휩, 변형 또는 파손이 발생하지 않도록 일정 두께 이상으로 형성되어야 한다. 일반적으로, 지지부(81)는 3mm 이상의 두께(T1)를 가진다. 그리고, 지지부(81)의 상면 및 전극용 관(70)의 하면의 면접촉이 완벽하게 이루어지도록 하기 위해서 지지부(81)의 상면 및 전극용 관(70)의 하면의 편평도를 높이기 위한 가공정밀도가 확보되어야 하는 부담이 있다. 그러나 실제로는, 지지부(81)의 상면 및 전극용 관(70)의 하면의 편평도 수준을 높게 하더라도, 100%의 면접촉이 확보되기는 것은 용이하지가 않다. 따라서, 전극용 관(70)의 하면과 지지부(81)의 상면과의 사이의 틈새 공간(S)에 기인하는 플라즈마 손실이 발생할 수 있다. 이에 따라, 기판(60)의 표면 처리를 위한 충분한 플라즈마 발생을 위해, 인가되는 전압이 높아지게 되는데, 통상적으로 10KV의 전압이 인가되고 있으며, 이로 인해, 플라즈마 장치의 운용에 있어 전기료 등의 부담이 발생하는 문제점이 있다.또한, 제1전극(10)이 전극용 관(70), 절연부(80) 및 고정부(90)와 같은 구성을 가짐으로써 크기를 줄이는 데에 한계가 있기 때문에, 소형화가 어려운 문제점이 있다.
[ 선행기술문헌 ]

[ 특허문헌 ]
공개특허공보 제2005-0062117호(2005.06.23. 공개)공개특허공보 제2005-0011771호(2005.01.31. 공개)
[ 발명의 개요 ]

[ 해결하려는 과제 ]
본 발명이 이루고자 하는 기술적 과제는 플라즈마 장치의 소형화가 가능하고, 낮은 입력전압으로도 플라즈마 처리 성능이 확보될 수 있는 플라즈마 장치용 전극 및 이의 제조방법을 제공하는 것이다.본 발명이 이루고자 하는 기술적 과제는 이상에서 언급한 기술적 과제로 제한되지 않으며, 언급되지 않은 또 다른 기술적 과제들은 아래의 기재로부터 본 발명이 속하는 기술 분야에서 통상의 지식을 가진 자에게 명확하게 이해될 수 있을 것이다.
[ 과제의 해결 수단 ]
상기 기술적 과제를 달성하기 위하여, 본 발명의 일실시예는 시트 전극; 상기 시트 전극을 전체적으로 밀착하여 감싸도록 마련되고, 상기 시트 전극의 일부가 노출되도록 일면에 개방홀이 형성되는 커버부; 그리고 상기 시트 전극과 전기적으로 연결되고, 상기 개방홀을 통해 외부로 연장되도록 구비되며, 상기 시트 전극에 전원을 인가하는 터미널을 포함하며, 상기 커버부는 상면에 상기 시트 전극이 인쇄되도록 형성되는 제1커버시트와, 상기 제1커버시트에 대응되는 형상으로 형성되되, 상기 개방홀이 관통 형성되고, 그 하면이 상기 제1커버시트의 상면과 일체가 되도록 접합되어 상기 시트 전극을 밀착하여 덮는 제2커버시트를 가지고, 상기 시트 전극은 상기 제1커버시트의 상면에 스크린 인쇄의 방법으로 형성되는 것을 특징으로 하는 플라즈마 장치용 전극을 제공한다.본 발명의 실시예에 있어서, 상기 개방홀에는 상기 시트 전극 및 상기 터미널을 결합하고 전기적으로 연결하기 위한 중간부재가 구비되고, 상기 중간부재는 용융되면서 상기 시트 전극 및 상기 터미널이 전기적으로 연결되도록 결합할 수 있다.한편, 상기 기술적 과제를 달성하기 위하여, 본 발명의 일실시예는 a) 시트 전극을 전체적으로 밀착하여 감싸도록 커버부를 마련하는 단계; 그리고 b) 상기 시트 전극의 일부가 노출되도록 상기 커버부의 일면에 형성되는 개방홀에 상기 시트 전극에 전원을 인가하도록 상기 시트 전극과 전기적으로 연결되는 터미널이 외부로 연장되도록 마련되는 단계를 포함하고, 상기 a) 단계는 제1커버시트를 마련하는 단계와, 상기 제1커버시트의 상면에 전극 물질을 이용하여 상기 시트 전극을 형성하는 단계와, 상기 제1커버시트에 대응되는 형상으로 형성되고 개방홀이 관통 형성되는 제2커버시트를 마련하는 단계와, 상기 제1커버시트 및 제2커버시트가 상기 시트 전극을 밀착하여 덮도록 상기 제2커버시트의 하면 및 상기 제1커버시트의 상면이 일체가 되도록 접합되는 단계를 가지며, 상기 시트 전극은 상기 전극 물질이 상기 제1커버시트의 상면에 스크린 인쇄 방법으로 형성되는 것을 특징으로 하는 플라즈마 장치용 전극의 제조방법을 제공한다.본 발명의 실시예에 있어서, 상기 제1커버시트 및 상기 제2커버시트는 중합체(polymer) 및 세라믹 파우더를 포함하는 슬러리가 캐리어 필름 상에 테이프 캐스팅 방법으로 형성될 수 있다.본 발명의 실시예에 있어서, 상기 b) 단계는 상기 개방홀로 은 재질의 중간부재를 삽입하여 상기 중간부재가 상기 시트 전극의 상면에 위치되도록 하는 단계와, 상기 개방홀로 상기 터미널을 삽입하는 단계와, 상기 중간부재를 용융시켜 용융된 후 경화된 상기 중간부재에 의해 상기 터미널 및 상기 시트 전극이 전기적으로 연결되도록 결합하는 단계를 가질 수 있다.
[ 발명의 효과 ]
본 발명의 실시예에 따르면, 플라즈마 장치용 전극은 얇은 판상형으로 형성될 수 있기 때문에, 높이를 낮추고 크기를 줄일 수 있으므로, 소형화가 가능하다. 또한, 본 발명의 실시예에 따르면, 플라즈마 장치용 전극은 커버부 및 시트 전극이 밀착되어 형성될 수 있기 때문에, 틈새 공간에 기인하는 플라즈마 손실이 방지될 수 있다. 또한, 본 발명의 실시예에 따르면, 플라즈마 장치용 전극은 제1커버시트의 두께가 얇기 때문에, 상대적으로 낮은 입력 전압으로도 종래의 플라즈마 장치에서와 동등한 수준의 플라즈마를 발생할 수 있다. 본 발명의 효과는 상기한 효과로 한정되는 것은 아니며, 본 발명의 상세한 설명 또는 특허청구범위에 기재된 발명의 구성으로부터 추론 가능한 모든 효과를 포함하는 것으로 이해되어야 한다.
[ 도면의 간단한 설명 ]
도 1은 종래의 플라즈마 장치를 나타낸 예시도이다.도 2은 종래의 플라즈마 장치의 전극을 나타낸 예시도이다.도 3은 본 발명의 일실시예에 따른 플라즈마 장치용 전극을 나타낸 사시도이다.도 4는 본 발명의 일실시예에 따른 플라즈마 장치용 전극을 나타낸 분해사시도이다.도 5는 도 3의 A-A선 단면도이다.도 6은 본 발명의 일실시예에 따른 플라즈마 장치용 전극의 제조방법을 나타낸 흐름도이다.도 7은 본 발명의 일실시예에 따른 플라즈마 장치용 전극의 제조방법 중 시트 전극을 감싸도록 커버부를 마련하는 공정을 나타낸 흐름도이다.도 8은 본 발명의 일실시예에 따른 플라즈마 장치용 전극의 제조방법 중 제1커버시트를 마련하는 공정을 나타낸 흐름도이다.도 9는 본 발명의 일실시예에 따른 플라즈마 장치용 전극의 제조방법 중 시트 전극과 터미널을 연결하는 공정을 나타낸 흐름도이다.도 10은 본 발명의 일실시예에 따른 플라즈마 장치용 전극의 제조공정을 나타낸 예시도이다.
[ 발명을 실시하기 위한 구체적인 내용 ]
이하에서는 첨부한 도면을 참조하여 본 발명을 설명하기로 한다.  그러나 본 발명은 여러 가지 상이한 형태로 구현될 수 있으며, 따라서 여기에서 설명하는 실시예로 한정되는 것은 아니다. 그리고 도면에서 본 발명을 명확하게 설명하기 위해서 설명과 관계없는 부분은 생략하였으며, 명세서 전체를 통하여 유사한 부분에 대해서는 유사한 도면 부호를 붙였다.명세서 전체에서, 어떤 부분이 다른 부분과 "연결(접속, 접촉, 결합)"되어 있다고 할 때, 이는 "직접적으로 연결"되어 있는 경우뿐 아니라, 그 중간에 다른 부재를 사이에 두고 "간접적으로 연결"되어 있는 경우도 포함한다. 또한 어떤 부분이 어떤 구성요소를 "포함"한다고 할 때, 이는 특별히 반대되는 기재가 없는 한 다른 구성요소를 제외하는 것이 아니라 다른 구성요소를 더 구비할 수 있다는 것을 의미한다.본 명세서에서 사용한 용어는 단지 특정한 실시예를 설명하기 위해 사용된 것으로, 본 발명을 한정하려는 의도가 아니다. 단수의 표현은 문맥상 명백하게 다르게 뜻하지 않는 한, 복수의 표현을 포함한다. 본 명세서에서, "포함하다" 또는 "가지다" 등의 용어는 명세서상에 기재된 특징, 숫자, 단계, 동작, 구성요소, 부품 또는 이들을 조합한 것이 존재함을 지정하려는 것이지, 하나 또는 그 이상의 다른 특징들이나 숫자, 단계, 동작, 구성요소, 부품 또는 이들을 조합한 것들의 존재 또는 부가 가능성을 미리 배제하지 않는 것으로 이해되어야 한다.이하 첨부된 도면을 참고하여 본 발명의 실시예를 상세히 설명하기로 한다.도 3은 본 발명의 일실시예에 따른 플라즈마 장치용 전극을 나타낸 사시도이고, 도 4는 본 발명의 일실시예에 따른 플라즈마 장치용 전극을 나타낸 분해사시도이고, 도 5는 도 3의 A-A선 단면도이다.도 3 내지 도 5에서 보는 바와 같이, 플라즈마 장치용 전극(100)은 시트 전극(110), 커버부(120) 그리고 터미널(130)을 포함할 수 있다.커버부(120)는 제1커버시트(121) 및 제2커버시트(125)를 가질 수 있다. 이하에서는 설명의 편의상, 제1커버시트(121)의 상면과 제2커버시트(125)의 하면으로 이루어지는 경계선(L)을 기준으로 제1커버시트(121) 및 제2커버시트(125)를 분리하여 설명한다. 그러나, 커버부(120)는 제1커버시트(121) 및 제2커버시트(125)가 일체로 형성되는 것일 수 있으며, 따라서, 도시된 바와 같은 경계선(L)은 실제로는 형성되지 않는다.제1커버시트(121) 및 제2커버시트(125)는 중합체(polymer) 및 세라믹 파우더를 포함하여 형성될 수 있다. 상기 중합체는 폴리비닐브탈랄(PVB: Polyvinyl butyral)을 포함할 수 있다. 그리고, 제1커버시트(121)는 0.8~1.2mm의 두께(T2)를 가질 수 있다. 시트 전극(110)은 제1커버시트(121)의 상면에 형성될 수 있다. 시트 전극(110)은 텅스텐 재질로 형성될 수 있다. 시트 전극(110)은 스크린 인쇄 방법으로 형성될 수 있으며, 10~20㎛의 두께(T3)를 가질 수 있다.제2커버시트(125)에는 개방홀(126)이 형성될 수 있으며, 이에 따라, 커버부(120)가 시트 전극(110)을 완전히 감싼 상태에서 시트 전극(110)의 일부는 개방홀(126)을 통해 외부로 노출될 수 있다. 터미널(130)은 개방홀(126)에 결합될 수 있으며, 이때, 터미널(130)의 하단부(131) 및 개방홀(126)로 노출되는 시트 전극(110)의 사이에는 중간부재(140)가 구비될 수 있다. 중간부재(140)는 개방홀(126)에 대응되는 형상으로 형성될 수 있다. 또한, 중간부재(140)는 은(Ag) 재질로 이루어질 수 있다. 중간부재(140)는 용융 후 경화되어 시트 전극(110) 및 터미널(130)을 전기적으로 연결시키고, 시트 전극(110) 및 터미널(130)이 견고하게 결합되도록 결합력을 제공할 수 있다. 터미널(130)은 하단부(131)를 제외한 대부분이 개방홀(126)의 외부로 연장되도록 마련될 수 있다. 터미널(130)에는 연결홀(132)이 형성될 수 있으며, 연결홀(132)에는 전원(미도시)으로부터 인가되는 전압을 터미널(130)로 전달하는 연결부재(미도시)가 결합될 수 있다. 본 발명에 따른 플라즈마 장치용 전극(100)은 얇은 판상형으로 형성될 수 있기 때문에, 종래의 플라즈마 장치의 제1전극(10, 도 1 참조)과 비교하였을 때, 높이를 낮추고 크기를 줄일 수 있으므로, 소형화가 가능하다. 그리고, 본 발명에 따른 플라즈마 장치용 전극(100)은 커버부(120) 및 시트 전극(110)이 밀착되어 형성될 수 있기 때문에, 도 2에서 보는 바와 같이 전극용 관(70) 및 지지부(81)의 사이의 틈새 공간(S)에 기인하는 플라즈마 손실이 방지될 수 있다. 또한, 본 발명에 따른 플라즈마 장치용 전극(100)은 제1커버시트(121)의 두께(T2)가 종래의 플라즈마 장치의 절연부(80, 도 2 참조)의 지지부(81, 도 2 참조)의 두께(T1, 도 2 참조)와 비교하였을 때, 약 1/3 수준으로 얇아질 수 있기 때문에, 상대적으로 낮은 입력 전압으로도 종래의 플라즈마 장치에서와 동등한 수준의 플라즈마를 발생할 수 있다. 본 발명에 따른 플라즈마 장치용 전극(100)의 경우 6KV의 입력전압으로도 종래의 플라즈마 창치에서와 동등한 수준의 플라즈마를 발생할 수 있다.본 발명에 따른 플라즈마 장치용 전극(100)은 특정한 플라즈마 장치용으로 한정되지는 않는다. 예를 들어, 본 발명에 따른 플라즈마 장치용 전극(100)은 글라스 기판을 표면 처리하는 플라즈마 장치용일 수 있다. 그리고, 상기 글라스 기판은 휴대폰, 스마트폰, 휴대정보단말기(PDA; Personal Digital Assistant), 휴대용 멀티미디어 플레이어(PMP; Portable Multimedia Player), 노트북 등과 같은 휴대 단말기에서 디스플레이 모듈을 보호하고 베젤(Bezel)이 마련되는 커버글라스(Cover Glass)일 수 있다. 도 6은 본 발명의 일실시예에 따른 플라즈마 장치용 전극의 제조방법을 나타낸 흐름도이고, 도 7은 본 발명의 일실시예에 따른 플라즈마 장치용 전극의 제조방법 중 시트 전극을 감싸도록 커버부를 마련하는 공정을 나타낸 흐름도이고, 도 8은 본 발명의 일실시예에 따른 플라즈마 장치용 전극의 제조방법 중 제1커버시트를 마련하는 공정을 나타낸 흐름도이고, 도 9는 본 발명의 일실시예에 따른 플라즈마 장치용 전극의 제조방법 중 시트 전극과 터미널을 연결하는 공정을 나타낸 흐름도이고, 도 10은 본 발명의 일실시예에 따른 플라즈마 장치용 전극의 제조공정을 나타낸 예시도이다.도 6 내지 도 10에서 보는 바와 같이, 본 발명의 일실시예에 따른 플라즈마 장치용 전극의 제조방법은 시트 전극을 전체적으로 밀착하여 감싸도록 커버부를 마련하는 단계(S210)를 포함할 수 있다. 그리고, S210 단계는 제1커버시트를 마련하는 단계(S211)를 가질 수 있다. 여기서, S211단계는 중합체(polymer)(301) 및 세라믹 파우더(302)를 포함하는 슬러리(Slurry)(303)를 마련하는 단계(S211a)를 가질 수 있다(도 10의 (a) 참조). 그리고, S211 단계는 슬러리(303)를 캐리어 필름(Carrier Film)(305) 상에 도포하여 제1커버시트(121)를 얻는 단계(S211b)를 가질 수 있다(도 10의 (b) 참조). S211b 단계에서 제1커버시트(121)는 치밀하고 유연한 상태일 수 있다. S211b 단계에서 상기 도포는 테이프 캐스팅(Tape Casting) 방법으로 진행될 수 있으며, 이를 통해, 제1커버시트(121)는 일정한 두께를 가지도록 형성될 수 있다. 또한, S211 단계는 제1커버시트(121)를 원하는 형상으로 얻기 위하여 제1커버시트(121)를 커팅 하는 단계(S211c)를 가질 수 있다. S211c 단계에서, 상기 커팅은 주로 제1커버시트(121)의 테두리 부분에 대해 이루어질 수 있다.그리고, S210 단계는 제1커버시트의 상면에 전극 물질을 이용하여 시트 전극을 형성하는 단계(S212)를 포함할 수 있다. S212 단계에서 시트 전극(110)은 텅스턴 재질로 형성되는 금속 용액이 제1커버시트(121)의 상면(122)에 도포된 후 경화됨으로써 형성될 수 있다. S212 단계에서 상기 도포는 스크린 인쇄 방법으로 진행될 수 있다(도 10의 (c) 참조). 또한, 도 10의 (d)를 포함하여 보는 바와 같이, S210 단계는 제1커버시트에 대응되는 형상으로 형성되고 개방홀이 관통 형성되는 제2커버시트를 마련하는 단계(S213)를 가질 수 있다. S213 단계에서 제2커버시트(125)를 마련하는 공정은 제1커버시트(121)를 마련하는 단계(S211)와 동일할 수 있다. 즉, S213 단계는 중합체 및 세라믹 파우더를 포함하는 슬러리를 마련하는 단계와, 상기 슬러리를 캐리어 필름(306) 상에 도포하여 제2커버시트(125)를 얻는 단계를 가지 수 있다. 이때, 제2커버시트(125)는 치밀하고 유연한 상태일 수 있고, 상기 도포는 테이프 캐스팅 방법으로 진행될 수 있으며, 이를 통해, 제2커버시트(125)는 일정한 두께를 가지도록 형성될 수 있다. 또한, S213 단계는 제2커버시트(125)를 원하는 형상으로 얻기 위하여 제2커버시트(125)를 커팅 하는 단계를 가질 수 있다. 또한, S213 단계는 개방홀(126)이 관통 형성되도록 하는 단계를 가질 수 있다. 그리고, S210 단계는 상기 제1커버시트 및 제2커버시트가 상기 시트 전극을 밀착하여 덮도록 상기 제2커버시트의 하면이 상기 제1커버시트의 상면과 일체가 되도록 접합되는 단계(S214)를 포함할 수 있다. S214 단계는 열간 프레싱 공정에 의해 진행될 수 있다. 도 10의 (e)를 포함하여 보는 바와 같이, S214 단계에서, 제1커버시트(121)는 열간 프레스의 하부 프레스(311)에 안착될 수 있다. 이때, 제1커버시트(121)는 캐리어 필름(305)상에 마련된 상태로 하부 프레스(311)에 안착될 수 있으며, 제1커버시트(121)의 상면에는 시트 전극(110)이 마련된 상태일 수 있다. 또한, S214 단계에서 제1커버시트(121)의 상부에는 시트 전극(110)을 덮도록 제2커버시트(125)가 포개질 수 있다. 이때, 제2커버시트(125)를 제조할 때 사용된 캐리어 필름(306, 도 10의  (d) 참조)은 제거된 상태일 수 있다. 그리고, 열간 프레스의 상부 프레스(312) 및 하부 프레스(311)를 열간 압축할 수 있다. S214 단계에서의 열간 프레싱 공정은 70~90℃로 이루어질 수 있다. 제1커버시트(121) 및 제2커버시트(125)가 포함하는 중합체는 폴리비닐브탈랄일 수 있다. 그리고, 70~90℃는 폴리비닐브탈랄의 거동 온도에 해당할 수 있다. 따라서, 열간 프레싱 공정이 70~90℃에서 진행됨에 따라, 중합체의 거동이 발생하면서 중합체 간에 결합이 이루어질 수 있다. S214 단계에서의 열간 프레싱 공정을 통해, 제1커버시트(121) 및 제2커버시트(125)는 가접착될 수 있다(도 10의 (f) 참조).또한, S214 단계는 온 등방압 프레스(WIP: Worm Isostatic Press) 공정을 가질 수 있다. 도 10의 (g)를 참조하면, 상기 온 등방압 프레스 공정은 시트 전극(110)을 감싸도록 가접착된 커버부(120)를 챔버(320) 내에 위치시키고, 온수를 등방적으로 가압하는 과정으로 진행된다. 이때, 챔버(320) 내에 위치되는 시트 전극(110)을 감싸도록 가접착된 커버부(120)는 가압되는 온수의 유입이 방지되도록 포장된 상태일 수 있다. 예를 들면, 시트 전극(110)을 감싸도록 가접착된 커버부(120)는 진공 포장된 상태일 수 있다. 그리고, 등방적으로 가압되는 상기 온수는 40~80℃일 수 있다. 상기 온수가 등방적으로 커버부(120)를 가압함에 따라 제1커버시트(121) 및 제2커버시트(125), 그리고, 시트 전극(110)과 커버부(120)는 완전 접착될 수 있다(도 10의 (h) 참조). 상기 온 등방압 프레스 공정을 거침에 따라, 제1커버시트(121) 및 제2커버시트(125), 그리고, 시트 전극(110)과 커버부(120)는 완전 접착되어 일체화될 수 있다. 따라서, 제1커버시트(121) 및 제2커버시트(125) 사이에는 경계선(L, 도 5 참조)이 사라질 수 있다. 일반적으로 슬러리를 이용하여 성형되는 시트는 기포를 함유할 수 있는데, 이러한 기포가 상기 경계선에 형성되는 경우, 전압이 인가 시에 절연 파괴가 발생할 수 있다. 그리고 이러한 절연 파괴는 불량을 의미할 수 있다. 그러나, 본 발명에 따른 플라즈마 장치용 전극의 제조방법에 따르면, 제1커버시트(121) 및 제2커버시트(125) 사이에 경계선이 생기기 않기 때문에, 전술한 절연 파괴의 발생이 방지될 수 있다. 그리고, S214 단계는 온 등방압 프레스 공정을 거친 시트 전극(110)을 감싼 커버부(120)를 환원조건에서 소성하는 소성공정을 포함할 수 있다. 상기 소성공정은 수소(H2), 질소(N2) 분위기에서 진행될 수 있다. 상기 소성공정은 1550~1650℃의 온도에서 미리 정해진 시간 동안 진행될 수 있다. 상기 소성공정에서 히팅율(Heating Rate)은 단계적으로 조절될 수 있다.본 발명의 일실시예에 따른 플라즈마 장치용 전극의 제조방법은 시트 전극의 일부가 노출되도록 상기 커버부의 일면에 형성되는 개방홀에 상기 시트 전극에 전원을 인가하도록 상기 시트 전극과 전기적으로 연결되는 터미널이 외부로 연장되도록 마련되는 단계(S220)를 포함할 수 있다. 그리고, S220 단계는 개방홀(126)로 은(Ag) 재질의 중간부재(140)를 삽입하여 중간부재(140)가 시트 전극(110)의 상면에 위치되도록 하는 단계(S221)를 가질 수 있다(도 10의 (i) 참조). 또한, S220 단계는 개방홀(126)로 터미널(130)을 삽입하는 단계(S222)와, 중간부재(140)를 용융시켜 용융된 후 경화된 중간부재(140)에 의해 터미널(130) 및 시트 전극(110)이 전기적으로 연결되도록 결합하는 단계(S223)를 가질 수 있다(도 10의 (j) 참조). S223 단계는 환원로에 플라즈마 장치용 전극(100)이 위치된 상태에서 이루어질 수 있으며, 950~1050℃의 온도로 진행될 수 있다. 950~1050℃는 은의 용융 온도에 해당할 수 있다. 따라서, S223 단계가 950~1050℃에서 진행됨에 따라, 중간부재(140)가 용융될 수 있으며, 이후 경화되면서 시트 전극(110) 및 터미널(130)이 전기적으로 연결되도록 결합될 수 있다. 실제로, S220 단계를 위 조건으로 진행한 결과, 터미널(130)과 시트 전극(110)의 접합강도는 1.9~2.1kg/㎠로 양호하였다. 전술한 본 발명의 설명은 예시를 위한 것이며, 본 발명이 속하는 기술분야의 통상의 지식을 가진 자는 본 발명의 기술적 사상이나 필수적인 특징을 변경하지 않고서 다른 구체적인 형태로 쉽게 변형이 가능하다는 것을 이해할 수 있을 것이다.  그러므로 이상에서 기술한 실시예들은 모든 면에서 예시적인 것이며 한정적이 아닌 것으로 이해해야만 한다. 예를 들어, 단일형으로 설명되어 있는 각 구성 요소는 분산되어 실시될 수도 있으며, 마찬가지로 분산된 것으로 설명되어 있는 구성 요소들도 결합된 형태로 실시될 수 있다.본 발명의 범위는 후술하는 특허청구범위에 의하여 나타내어지며, 특허청구범위의 의미 및 범위 그리고 그 균등 개념으로부터 도출되는 모든 변경 또는 변형된 형태가 본 발명의 범위에 포함되는 것으로 해석되어야 한다.
[ 부호의 설명 ]
100: 플라즈마 장치용 전극110: 시트 전극120: 커버부121: 제1커버시트125: 제2커버시트126: 개방홀130: 터미널140: 중간부재